(57)【特許請求の範囲】
【請求項１】
重量％で表示して以下に示す組成成分含有率を有し、ホウ素(B)、フッ素(F)および亜鉛(Zn)を実質上含有しないボロンフリーＥガラスであるガラス基材を、金属または金属化合物で被覆した光沢顔料。
ＳｉＯ2 ５５〜６７％
Ａｌ2Ｏ3 ５〜１５％
ＣａＯ １７〜２５％
ＭｇＯ ０〜６％
Ｎａ2Ｏ＋Ｋ2Ｏ ０〜５％
ＴｉＯ2 ０〜２％
【請求項２】
上記ガラス基材がフレーク状ガラスである請求項１に記載の光沢顔料。
【請求項３】
平均厚さ０．１〜７μｍ、平均粒径１０〜６００μｍである請求項２に記載の光沢顔料を含有する塗料組成物。
【請求項４】
平均粒径０．０１〜２ｍｍである請求項２に記載の光沢顔料を含有する樹脂成形物。
【請求項５】
金属酸化物で被覆され、かつ、平均粒径５〜３００μｍである請求項２に記載の光沢顔料を含有する化粧料。
【請求項６】
平均厚さ０．１〜２μｍ、平均粒径５〜９０μｍである請求項２に記載の光沢顔料を含有するインキ組成物。
【発明の詳細な説明】
【０００１】
【発明の属する技術分野】
この発明は、光沢顔料、ならびにそれを含有する塗料組成物、樹脂成形品、化粧料およびインキ組成物に関する。
【０００２】
【従来の技術】
従来、自動車やオートバイなどの外装用塗装、家電製品または雑貨類には、外観の高級感を高めるため、光輝性が高く美粧性に優れたものが広く利用されてきた。この光輝性に最も寄与しているのが、光沢顔料である。光沢顔料は、現在では同様の目的で、インキ組成物や化粧料にも配合されている。
【０００３】
光沢顔料としては、鱗片状のアルミニウム粉体、金属被覆雲母片粒子、金属被覆鱗片状ガラス、酸化チタンや酸化鉄などの金属酸化物で被覆された雲母片、酸化チタンや酸化鉄などの金属酸化物で被覆された鱗片状ガラス、グラファイト粒子またはα―酸化鉄結晶粒子を主成分とする酸化鉄粒子などが一般に利用されている。
【０００４】
また、米国特許第５７５３３７１号公報には、Ｃガラス組成のフレーク状粒子を基材とし、その基材の表面を屈折率の高い酸化鉄やルチル型二酸化チタンで被覆したパール調光沢顔料が記載されている。なお、この特許には、Ｃガラス組成はＡやＥガラス組成（ソーダ石灰ガラス）より化学的に安定であり、酸性環境下でコーティングを施す場合、ガラス基材はＣガラス組成でなければならないと記載されている。さらには、ＡもしくはＥガラス組成では、光沢顔料として十分な光輝性が発揮されず、このような化学的安定性に寄与している成分はZnOであるとも述べている。参考までに、Ａ、ＣおよびＥガラス組成を下記「表１」に示す。
【０００５】
【表１】
0004727048.tif 000002
【０００６】
特開平３―２３９７６９号公報および特開平５―１２４８号公報には、鱗片状ガラスの表面を銀またはニッケルで被覆したフレーク状粒子を光沢顔料として含有する塗料が記載されている。このフレーク状粒子は、ケイ素酸化物を主成分とし、その他酸化アルミニウム、酸化カルシウムおよび酸化ホウ素などからなる。
【０００７】
特開平８―１０９３４０号公報および特開平９―１７６５１５号公報には、鱗片状ガラスの表面を金属または金属酸化物で被覆した光沢顔料、ならびにこの光沢顔料と合成樹脂を混練、成形した樹脂組成物が記載されている。この樹脂組成物は、ウエルドラインマークなどの表面の欠陥がなく、かつ、光輝性豊かな美装外観を有する。なお、この光沢顔料は、上記特開平３−１２８７６９号公報の光沢顔料と同様の構成である。
【０００８】
特許第２８８９８３７号公報には、合成マイカ上に金属酸化物を被覆し微粉化して表面を平滑にした光沢顔料、ならびにこの光沢顔料を配合したインキ組成物と化粧料が記載されている。
【０００９】
【発明が解決しようとする課題】
ところが、従来の技術には、つぎのような問題があった。
上記各種光沢顔料の基材がガラスの場合は、その組成成分に環境や人体に有害な影響を与えるおそれのある物質が含まれている。そのため、これらの光沢顔料を化粧料として肌に付着させることは好ましくない。同様に、これらの光沢顔料を含有する塗料組成物や樹脂成形品が廃棄された場合は、環境への影響が無視できない。
【００１０】
一方、基材がマイカの場合は、その劈開性のため、光沢顔料の表面に段差が生じ易く、その光輝性が弱いという問題がある。
【００１１】
この発明は、このような問題点を解決するためになされたものである。その目的とするところは、環境や人体に有害な影響を与えるおそれのある物質を含まないガラス基材を使用して、安全性が高く、かつ、優れた光輝性を発揮する光沢顔料を提供することにある。さらには、この光沢顔料を適宜峻別して、塗料組成物、樹脂成形品、化粧料およびインキ組成物を提供することにある。
【００１２】
【課題を解決するための手段】
上記の目的を達成するために、請求項１に記載の発明の光沢顔料は、重量％で表示して以下に示す組成成分含有率を有し、ホウ素(B)、フッ素(F)および亜鉛(Zn)を実質上含有しないボロンフリーＥガラスであるガラス基材を、金属または金属化合物で被覆したものである。
ＳｉＯ2 ５５〜６７％
Ａｌ2Ｏ3 ５〜１５％
ＣａＯ １７〜２５％
ＭｇＯ ０〜６％
Ｎａ2Ｏ＋Ｋ2Ｏ ０〜５％
ＴｉＯ2 ０〜２％
【００１５】
請求項２に記載の発明の光沢顔料は、請求項１に記載の発明において、ガラス基材がフレーク状ガラスのものである。
【００１６】
請求項３に記載の発明の塗料組成物は、平均厚さ０．１〜７μｍ、平均粒径１０〜６００μｍである請求項２に記載の光沢顔料を含有するものである。
【００１７】
請求項４に記載の発明の樹脂成形品は、平均粒径０．０１〜２ｍｍである請求項２に記載の光沢顔料を含有するものである。
【００１８】
請求項５に記載の発明の化粧料は、金属酸化物で被覆され、かつ、平均粒径５〜３００μｍである請求項２に記載の光沢顔料を含有するものである。
【００１９】
請求項６に記載の発明のインキ組成物は、平均厚さ０．１〜２μｍ、平均粒径５〜９０μｍである請求項２に記載の光沢顔料を含有するものである。
【００２０】
【発明の実施の形態】
以下、この発明の実施の形態について詳細に説明する。
光沢顔料は、ガラス基材の表面を金属または金属化合物で被覆したものであり、そのガラス基材が環境や人体に悪影響を与えるおそれのある物質を実質的に含有しないものである。ここで、環境や人体に悪影響を与えるおそれのある物質とは、ホウ素、フッ素および亜鉛である。ホウ素またはフッ素は、水と容易に反応して、ホウ酸またはフッ酸になる。ホウ酸は、粘膜から吸収されて、肝中毒を引き起こし、また骨を溶かす作用もある。フッ酸は、極めて毒性が強く，皮膚に触れると激しい痛みを生じさせ，さらに内部組織に浸透して細胞を腐食させる。また、肺から吸収されると、「肺水腫」などの重い呼吸麻痺を引き起こす。亜鉛は、通常亜鉛酸化物として存在し、皮膚や粘膜を刺激するとともに、吸引されると「金属煙熱」を引き起こし、「気管支炎」や「肺炎」の原因となる。
【００２１】
一方、アルミニウム(Al)、カルシウム(Ca)、マグネシウム(Mg)およびナトリウム(Na)は、環境や人体に安全な成分である。
【００２２】
なお、「実質上含有しない」とは、ガラスの組成成分として意識的に添加しないことを意味し、客観的には組成成分含有率（酸化物換算）で０．０１重量％以下の場合をいう。
【００２３】
ホウ素、フッ素および亜鉛を実質的に含有しないガラスとしては、たとえばＡガラス（ソーダ石灰ガラス）、耐アルカリガラス、高強度ガラス、石英ガラス、ボロンフリー無アルカリガラス、ボロンフリーＥガラスなどが挙げられる。なお、ボロンフリーＥガラスとは、従来のＥガラス組成成分から三酸化二ホウ素(B２O３)を除いたものである。
【００２４】
また、ガラス基材は、その組成成分として二酸化ケイ素を５５重量％以上含有する必要がある。二酸化ケイ素の含有率が５５重量％未満であると、ガラス構造を形成することが困難になる。
【００２５】
ここで、参考までに高強度ガラスの組成成分含有率を下記「表２」に、ボロンフリーＥガラスを下記「表３」に示す。なお、ボロンフリーＥガラスには、二酸化チタン(TiO2)、三酸化二鉄(Fe2O3)を少量含有しているものもある。
【００２６】
【表２】
0004727048.tif 000003
【００２７】
【表３】
0004727048.tif 000004
【００２８】
ガラス基材の形状は、とくに限定されるものではなく、粉体や鱗片状など公知の形状でよい。しかし、光沢顔料の使用目的が製品の光輝性の向上にある場合は、比表面積が大きく、かつ、表面平滑性が高い鱗片状が好ましい。
【００２９】
ガラス基材が鱗片状の場合、塗料や樹脂成形品などの用途毎に、光沢顔料の大きさの好適範囲は異なる。しかし、概略すれば、光沢顔料は平均粒径０．００５〜２mm、平均厚さ０．１〜６００μｍであることが好ましい。この平均粒径が２mmを越える場合は、加工過程において割れが生じ易くなり、一方０．００５mm未満になると、上記光輝性を向上させる効果が著しく低下する。また、その平均厚さが０．１μｍ未満の場合は破砕され易くなり、一方３０μｍを越えると単位量当たりの粒子数が少なくなり、製品の光輝性を向上させる効果が低下する。
【００３０】
鱗片状のガラス基材の製造方法としては、つぎのものが知られている。ガラス原料を所定温度で熔融させ、これをブローして延伸薄膜化を行って円筒状に成形し、冷却固化させた後、粉砕、分級の各処理を施して、所定の厚さおよび粒度のガラス基材を得る方法（以下「ブロー法」と称す）である（実開昭５９−６９９３０号公報、特開平６−３２９４２９号公報）。その他、熔融ガラスをシート状に延伸して薄膜化する方法やビーズ状の熔融ガラスを遠心力により板状化する方法も知られている（特表平２−５０３６６９号公報）。これらの製造方法は、いずれも実用化されているが、鱗片状のガラス基材の厚さを自由に調整できるブロー法がとくに好ましい。
【００３１】
ガラス基材は、この発明の目的を害しないように、人体や環境に無害な金属たとえば金、白金、チタンまたはアルミニウム、ならびにそれらの化合物などで被覆される。これらの中でも、コスト、品質などに優れているアルミニウム、チタン、鉄およびそれらの化合物が好ましい。一方、ニッケル(Ni)やその化合物は、皮膚に付着すると、汗などで溶解して、皮膚炎を引き起こす。このように金属や金属化合物で被覆されることにより、ガラス基材の耐薬品性や耐水性が向上し、光沢顔料の光輝性が長期間維持されるようになる。
【００３２】
被覆材が金属の場合、その膜の平均厚さは０．００５〜２μｍが好ましい。この厚さが０．００５μｍ未満の場合は、金属本来の光沢が著しく減少し、光沢顔料の光輝性が著しく減少する。一方、この厚さが２μｍを越えると、光輝性が向上し難くなり、コスト的に問題となる。
【００３３】
また、被覆材が金属化合物の場合、一般にその膜の平均厚さは０．０２〜０．８μｍが好ましい。この金属化合物の被膜は、厚くなるにしたがって、反射光を無彩色から有彩色へ変化させる。たとえば、その材料がルチル型二酸化チタンの場合、反射光は約０．０５μｍではシルバー色、約０．１４μｍでは赤紫色、０．２μｍ程度では黄緑色となる。これは、被膜表面とガラス基材表面の反射光が干渉して干渉色を呈するからである。そのため、被覆材はガラス基材より屈折率の高いものが好ましい。ガラス基材より屈折率の高いもので被覆することにより、前記干渉色がより鮮明になるからである。ガラス基材の屈折率は１．５〜１．６程度であることから、金属化合物は屈折率２．０〜３．０のものが好ましい。ちなみに、アナターゼ型二酸化チタンの屈折率は約２．５、ルチル型二酸化チタンの屈折率は約２．７である。二酸化チタンの被膜厚さは、０．０１〜１μｍが好ましく、さらには０．０２〜０．７μｍが好適である。これが０．０１μｍ未満の場合は十分な光沢が得られず、一方１μｍを越えると経済性が損なわれる。
【００３４】
ガラス基材上に金属または金属化合物の被膜を成形する方法は、とくに限定されるものではなく、公知の無電解めっき法や粉末スパッター法などを用いることができる。これらの方法は、特開平２―５８５８２号公報、特開昭６０―８６１７７号公報に記載されている。その他の方法として、液相法またはゾルゲル法で金属水酸化物の被膜をガラス基材上に成形し、加熱処理して脱水させ金属酸化物の被膜を成形する方法が米国特許第５７５３３７１号公報に記載されている。
【００３５】
本発明者は、米国特許第５７５３３７１号の方法をさらに発展させ、つぎの方法を開発した。すなわち、前処理操作として、所定の鱗片状のガラス基材を塩酸水溶液中で塩化スズ(SnCl2)により表面処理した後、ヘキサクロロ白金酸で処理する。この前処理済みのガラス基材をｐＨ約１．０に調整した塩酸酸性水溶液に加え、そのスラリー液の温度を７５℃に昇温してから、ｐＨ１．０を保ちつつTiCl4水溶液を注加し、所定の干渉色に達したら反応を終了させる。この反応生成物を濾過水洗して、所定の温度たとえば６００℃で加熱焼成する方法である（以下、この方法「ｐ液相法」という）。このp液相法によれば、米国特許５７５３３７１号で解決できなかったＣガラス組成以外のガラス基材に対しても、十分な光輝性を発揮する被膜を成形することができる。なお、このｐ液相法では、安全性の面から表面処理剤として塩化スズではなく鉄化合物を使用することが好ましい。
【００３６】
光沢顔料の耐久性や耐光性を向上させるため、金属または金属化合物の被膜の上にさらに保護膜を成形してもよい。この保護膜は、二酸化ケイ素を主成分とするものが好ましい。また、必要に応じて保護膜の表面をシランカップリング材などでコーティングしてもよい。これらの具体的手段は、特開昭６２―９１５６７号公報、特開平１―２９２０６７号公報、特開平７―２６８２４１号公報または米国特許５４３６０７７号公報などに記載されている。
【００３７】
塗料組成物には、光沢顔料、ビヒクル成分および溶剤を主成分とする液状塗料、あるいはこれらのうち溶剤を含まない粉体塗料がある。そして、液状塗料には、有機溶液型、ハイソリッド型、非水分散液型、水溶液型または水分散型がある。これらの塗料組成物は、公知の方法により製造される。塗料組成物には、平均厚さ０．１〜７μｍ、平均粒径１０〜６００μｍの光沢顔料が適している。この粒径が６００μｍを越える場合は光沢顔料が破砕され易く、一方１０μｍ未満であると塗装の光輝性が不十分になり易い。また、その平均厚さが０．１μｍ未満の場合は、塗料を撹拌するだけで光沢顔料が破砕されるようになり、一方７μｍを越えると、塗膜表面の平滑性が低下し仕上がりの外観が悪くなる。ビヒクル成分としては、ベース樹脂と架橋材を主成分とする架橋硬化性樹脂組成物が好ましい。また、ベース樹脂としては、架橋性官能基を有するアクリル樹脂、ポリエステル樹脂またはアルキド樹脂などを使用することができる。架橋剤としては、メチロール化および／またはアルキルエーテル化メラミン樹脂や尿素樹脂、ポリイソシアネート化合物（ブロック化物を含む。）が好ましい。なお、ベース樹脂には、自己硬化性樹脂や熱可塑性樹脂を使用してもよい。溶剤としては、各種の塗料用有機溶剤や水を使用してもよい。
【００３８】
塗料組成物における光沢顔料の含有量は、ビヒクル成分１００重量部（固形分）に対して０．１〜３０重量部が好ましい。この含有量が０．１重量部未満の場合は、塗料として十分な光輝性が発揮されず、一方３０重量部を越えると、塗膜形成性などが損なわれるおそれがある。
【００３９】
樹脂成形品は、熱可塑性樹脂を母材として、平均厚さ０．０１〜２mmの光沢顔料を含有するものである。また、必要に応じて可塑剤、安定剤、紫外線吸収材、難燃剤、着色顔料、特性向上剤およびメタリック顔料（たとえば、アルミニウム顔料、酸化鉄顔料）などを光沢顔料の光輝性を阻害しない程度に含有してもよい。樹脂成形品に含有させる光沢顔料は、その形状をとくに限定されるものではないが、反射光の指向性を高めるため、その一面が鏡のように平滑であることが好ましい。鱗片状の場合、光沢顔料は平均粒径０．０１〜２mm、平均厚さ０．５〜３０μｍであることが好ましい。その平均粒径が２mmを越える場合は、樹脂マトリックスに混練される際に光沢顔料が破砕され易くなる。一方、０．０１mm未満になると樹脂成形品の光輝性が著しく低下する。また、光沢顔料が樹脂マトリックス中で均一に分散してウエルドラインマークが形成されないように、光沢顔料は粒度分布のばらつきが小さいほど好ましい。
【００４０】
熱可塑性樹脂の種類は、とくに制限されるものではない。たとえば、ポリエチレン、ポリプロピレン、エチレン−プロピレンコポリマー、ポリスチレン、ＡＢＳ（アクリロニトリルブタジエンスチレン）樹脂、ＡＳ（アクリロニトリルスチレン）樹脂、ＡＥＳ（アクリロニトリルＥＤＰＭスチレン）樹脂、アクリル樹脂、メタクリル樹脂、ポリアミド、ポリエチレンテレフタレート、ポリブチレンテレフタレート、ポリアセタールもしくはポリカーボネート、あるいはこれらのポリマーの共重合体、混合物または変性物などが挙げられる。とくに、アクリル樹脂、メタクリル樹脂、ポリスチレン、ＡＳ樹脂またはポリカーボネート樹脂などの透明性の高い樹脂が好ましい。
【００４１】
樹脂成形品は、上記各種材料を所定の割合で、タンブラー、ナウターミキサー、ブレンダーまたは押出し機などで混合され、射出成形（キャビティー内へ溶融樹脂を射出後、ガスノズルから窒素ガスなどを溶融樹脂中へ送り込み、射出成形する方法や多層射出成形方法も含む）、押出し成形（多層押出し成形方法も含む）または射出圧縮成形などの方法により成形される。
【００４２】
化粧料には、フェーシャル化粧料、メーキャップ化粧料、ヘア化粧料など幅広い範囲の化粧料が含まれる。光沢顔料は、ファンデーション、粉白粉、アイシャドー、ブラッシャー、化粧下地、ネイルエナメル、アイライナー、マスカラ、口紅、ファイシーパウダーなどのメーキャップ化粧料にとくに適している。光沢顔料は、化粧料の用途に応じて、疎水化処理が施される場合がある。疎水化処理の方法は、第一にメチルハイドロジェンポリシロキサン、高粘度シリコーンオイルまたはシリコーン樹脂などのシリコーン化合物による処理方法、第二にアニオン活性剤またはカチオン活性剤などの界面活性剤による処理方法、第三にナイロン、ポリメチルメタクリレート、ポリエチレン、テフロンまたはポリアミノ酸などの高分子化合物による処理方法、第四にパーフルオロ基含有化合物、レシチン、コラーゲン、金属石鹸、親油性ワックス、多価アルコール部分エステルまたは完全エステルなどによる処理方法、第五にこれらを複合した処理方法が挙げられる。ただし、一般に粉末の疎水化処理に適用できる方法であれば、上記の方法に限定されるものではない。
【００４３】
化粧料に使用される光沢顔料は、その形状をとくに限定されるものではないが、平均粒径が５〜３００μｍである必要がある。この平均粒径が５μｍ未満の場合は化粧料の光輝性が不十分になり、一方３００μｍを越えると光沢顔料の粒子が目立ち過ぎ、仕上がり感が不自然なものになる。また、平均厚さ０．１〜２．５μｍ、平均粒径５〜３００μｍの鱗片状であることが好適である。この平均厚さが０．１μｍ未満の場合は、材料の配合混練の際に光沢顔料が破砕され易く、一方２．５μｍを越えると、化粧料にざらつき感が生じる。また、そのアスペクト比が１０未満の場合は、化粧料の肌での伸びやフィット感が悪化し、一方５００を越えると、肌上でののりが悪化しざらざら感が強くなる。
【００４４】
化粧料には、通常化粧料に用いられる他の材料を必要に応じて適宜配合することができる。たとえば、タルク、カオリン、セリサイト、白雲母、金雲母、紅雲母、黒雲母、リチア雲母、バーミキュライト、炭酸マグネシウム、炭酸カルシウム、珪藻土、珪酸マグネシウム、珪酸カルシウム、珪酸アルミニウム、珪酸バリウム、硫酸バリウム、珪酸ストロンチウム、タングステン酸金属塩、シリカ、ヒドロキシアパタイト、ゼオライト、窒化ホウ素もしくはセラミックパウダーなどの無機粉体、ナイロンパウダー、ポリエチレンパウダー、ポリスチレンパウダー、ベンゾグアナミンパウダー、ポリ四フッ化エチレンパウダー、ジスチレンベンゼンポリマーパウダー、エポキシパウダー、アクリルパウダーもしくは微結晶性セルロースなどの有機粉体、酸化チタン酸化亜鉛などの無機白色顔料、酸化鉄（ベンガラ）もしくはチタン酸鉄などの無機赤色系顔料、γ―酸化鉄などの無機褐色系顔料、黄酸化鉄もしくは黄土などの無機黄色系顔料、黒酸化鉄もしくはカーボンブラックなどの無機黒色系顔料、マンゴバイオレットもしくはコバルトバイオレットなどの無機紫色系顔料、チタン酸コバルトなどの無機緑色系顔料、群青や紺青などの無機青色系顔料、酸化チタン被覆雲母、酸化チタン被覆タルク、魚鱗箔もしくは着色酸化チタン被覆雲母などのパール顔料、アルミニウムパウダーやカッパーパウダーなどの金属粉末顔料、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号および青色４０４号などの有機顔料、赤色３号、赤色１０４号、赤色１０６号、赤色２２７号、赤色２３０号赤色４０１号、赤色５０５号、橙色２０５号、黄色４号、黄色５号、黄色２０２号、黄色２０３号、緑色３号および青色１号のバリウムもしくはアルミニウムレーキなどの有機顔料、クロロフィルやβ―カロチンなどの天然色素、スクワラン、流動パラフィン、ワセリン、マイクロクリスタリンワックス、オケゾライト、セレシン、ミリスチン酸、パルミチン酸、ステアリン酸、オレイン酸、イソステアリン酸、セチルアルコール、ヘキサデシルアルコール、オレイルアルコール、２―エチルヘキサン酸セチル、パルミチン酸２―エチルヘキシル、ミリスチン酸２―オクチルドデシル、ジー２―エチルヘキサン酸ネオペンチルグリコール、ミリスチン酸イソプロピル、トリイソステアリン酸グリセロール、トリヤシ油脂肪酸グリセロール、オリーブ油、アボガド油、ミツロウ、ミリスチン酸ミリスチル、ミンク油もしくはラノリンなどの各種炭化水素、シリコーン油、高級脂肪酸、油脂類のエステル類、高級アルコールもしくはロウなどの油性成分、アセトン、トルエン、酢酸ブチルもしくは酢酸エステルなどの有機溶剤、アルキド樹脂もしくは尿素樹脂などの樹脂、カンファやクエン酸アセチルトリブチルなどの可塑剤、紫外線吸収剤、酸化防止剤、防腐剤、界面活性剤、保湿剤、香料、水、アルコールまたは増粘剤などが挙げられる。
【００４５】
化粧料の形態は、とくに限定されるものではなく、粉末状、ケーキ状、ペンシル状、スティック状、軟膏状、液状、乳液状またはクリーム状など公知の各種形態にすることができる。
【００４６】
インキ組成物には、油性インキ、水性インキまたは水性ゲルインキなど種々のタイプがある。インキ組成物は、インキ被膜形成性成分１００重量部に対し、光沢顔料を０．１〜１００重量部含有することが好ましい。インキ組成物に用いられる光沢顔料は、平均厚さ０．１〜２μｍ、平均粒度５〜９０μｍの鱗片状である必要がある。平均粒径が５μｍ未満の場合は、筆跡や印刷面の光輝性が著しく低くなる。一方、９０μｍを越えると、光沢顔料が溶剤に配合される際に割れ易くなり、また印刷表面が荒れ仕上がりが悪くなる。平均厚さが２μｍを越える場合は筆記具のインキ詰まりが起き易くなり、一方０．１μｍ未満になると光沢顔料が割れて、筆跡や印刷面の光輝性が低下し易くなる。
【００４７】
インキ組成物の被膜形成性成分は、とくに制限されるものではなく、慣用されているものを適宜選択して用いることができる。被膜形成性成分としては、フェノール樹脂、アルキド樹脂、ポリアミド樹脂、アクリル樹脂、メラミン樹脂、尿素樹脂もしくはポリ塩化ビニル樹脂などの合成樹脂、ロジンやギルソナイトなどの天然樹脂、セルロース誘導体やアリルでんぷんなどの高分子化合物、またはあまに油、しなきり油もしくは大豆油などの油脂類などが挙げられる。これら被膜形成性成分は、使用目的に応じて適宜組み合わせて用いることができる。
【００４８】
インキ組成物は、インキ被膜形成性成分１００重量部に対し光沢顔料を０．１〜１００重量部含有することが好ましい。光沢顔料の含有量が０．１重量部未満の場合は、筆跡や印刷面の光輝性が乏しくなり所望の意匠性が得られ難い。一方、１００重量部を越えると、インキの粘度が高まり流動性が損なわれ、印刷の作業性に問題が生じて実用性が低下する。
【００４９】
インキ組成物に使用される溶剤は、とくに限定されるものではない。たとえば、トルエンやキシレンなどの芳香族炭化水素類、オレフィン類、シクロオレフィン類、ナフサ類、メタノール、エタノール、イソプロピルアルコールもしくはｎ−ブタノールなどのアルコール類、メチルエチルケトンもしくはメチルイソブチルケトンなどのケトン類、酢酸エチルや酢酸ブチルなどのエステル類、ジメチレンクロリドやトリクロロエチレンなどの塩素系化合物、グリコールモノエチルエーテルやグリコールモノブチルエーテルなどのグリコールエーテル類、グリコールモノメチルエーテルアセテートやグリコールモノエチルエーテルアセテートなどのグリコールモノエーテルモノエステル類または水などが挙げられる。
【００５０】
インキ組成物には、意匠性を高めるために、従来から使用されている着色顔料を添加してもよい。インキ組成物は、上述の被膜形成性成分、光沢顔料、溶剤類および着色顔料のほか、必要に応じてワックス、可塑剤、界面活性剤、分散剤、揺変性付与剤、消泡剤または防錆剤などが配合される場合もある。インキ組成物は、溶剤型、水溶型（水性ゲル型を含む）エマルジョン型などいずれのタイプでもよい。また、インキ組成物は、公知の方法により製造される。
【００５１】
【実施例】
以下、実施例および比較例により、この発明をさらに具体的に説明する。
【００５２】
（製造例Ｉ〜VI）
下記「表４」に記載の高強度ガラス、ボロンフリーＥガラスおよびＡガラスの各ガラス組成成分含有率となるように通常のガラス原料を配合し、バッチを調合した。このバッチを各熔融温度以上に加熱し熔融させ、その後冷却固化させて、ペレットを製造した。つづいて、実開昭５９―６９９３０号公報に記載の装置を用いて、このペレットを加熱熔融し、厚さ約１μｍおよび約５μｍのガラスフィルムに成形し、粉砕、分級して、鱗片状のガラス基材を得た。各ガラス基材の形状について、平均厚さを光学顕微鏡―画像解析法で、平均粒径をレーザー散乱法で測定した。その結果を、下記「表４」に記載する。
【００５３】
【表４】
0004727048.tif 000005
【００５４】
（実施例１）
簡易型金スパッタリング装置（日本電子（株）製  ＪＦＣ−１００型）を用いて、上記製造例Ｉのガラス基材（No.Ｉ）に金の被膜を成形し、光沢顔料を製造した。まず、No.Ｉのガラス基材２ｇを小皿に取り装置の極板近くに置き、１kV，10mAの条件で途中数回真空を解除して小皿の中をかき混ぜ、通算４時間スパッタリングを行った。その結果、キラキラと強い金色の反射光を放つ光沢顔料（金推定付着量１０nm）が得られた。この光沢顔料について、その光輝性を５人の検査官による目視での官能試験で評価した。また、光学顕微鏡（オリンパス光学工業（株）製  ＢＨ−２型）を用いて観察したところ、金被膜の被覆状態は均一で斑がないことが判った。これらの条件および評価を、下記「表５」に示す。
【００５５】
（実施例２〜６）
No.II〜VIのガラス基材を用いること以外は、実施例１と同様にして光沢顔料を製造した。また、これらの光沢顔料について、同様の方法で評価した。その結果を、下記「表５」に併せて記載する。
【００５６】
【表５】
0004727048.tif 000006
【００５７】
（実施例７）
No.Ｉのガラス基材上にｐ液相法で被膜を成形して、光沢顔料を製造した。まず、精製水１０Ｌに希塩酸を加えてｐＨ２．５に調整した溶液に、No.Ｉのガラス基材１kgを撹拌しながら加えた。つづいて、４０重量％塩化鉄水溶液１２mLと１０重量％塩化亜鉛水溶液８０mLを加え、１０分間撹拌した。その後、３５重量％水酸化ナトリウム水溶液を加えｐＨ３に調整し、７６℃まで加熱した。さらに、希塩酸を加えｐＨ１．５に調製し維持しつつ、３５重量％水酸化ナトリウム水溶液を加えスラリー溶液とした。このスラリー溶液に、４０重量％四塩化チタン水溶液を１L/hrで滴下し、二酸化チタンまたはその水酸化物をガラス基材上に析出させた。二酸化チタン析出層が目的の干渉色を示すところで四塩化チタン水溶液と水酸化ナトリウムの滴下を止めた。被膜が形成されたガラス基材を濾過し、これを自然乾燥させて光沢顔料を得た。そして、光沢顔料の一部を取り出し、６００℃で加熱処理した。ここで、加熱処理前の光沢顔料を「光沢顔料Ａ」、加熱処理後の光沢顔料を「光沢顔料Ｂ」と以後表記する。光沢顔料ＡおよびBは、どちらも緑色で高い光輝性を示した。また、光沢顔料ＡおよびBに対して、実施例１と同様にして光輝性を評価した。さらに、Ｘ線回折装置（ＸＤ―Ｄ１型、島津製作所社製）を用いて光沢顔料ＡおよびＢの被膜の結晶型を測定したところ、どちらもルチル型であることが確認された。光沢顔料Ｂの断面および表面について、電子顕微鏡（Ｓ―４５００型、日立製作所社製）で観察した結果、ガラス基材上に被膜が均一かつ緻密に形成されていることが確認された。また、光沢顔料Ｂの被膜の厚さは、０．２０〜０．２２μｍであった。これら測定の結果を、下記「表６」に記載する。
【００５８】
（実施例８〜１０）
No.II〜IVのガラス基材を用いること以外は、実施例７と同様にして光沢顔料Ａおよび光沢顔料Ｂを製造した。その結果を、下記「表６」に併せて示す。
【００５９】
【表６】
0004727048.tif 000007
【００６０】
（実施例１１）
実施例１で製造した光沢顔料を用いて塗料組成物を製造した。まず、トルエン８．４重量部に実施例１の光沢顔料０．８重量部を加えて撹拌し、均一に分散させた。この分散液に熱硬化アクリル樹脂ワニス（三井東圧化学株式会社製  アルマテックス４４８―０  樹脂固形分４８重量％、溶剤〔トルエン４６．８重量％、ｎ−ブタノール２．６重量％、メチルイソブチルケトン２．６重量％〕５２重量％）５９．０重量部、メラミン樹脂ワニス（三井東圧化学株式会社製  ユーバンー２０Ｎ―６０  樹脂固形分６０重量％、溶剤〔キシレン２４重量％、ｎ−ブタノール１６重量％〕４０重量％）１１．８重量部および溶剤（トルエン／ｎ−ブタノール＝６５／３５（重量比）混合溶剤）１４．５重量部を加えてディスパーで３０分間撹拌した。さらに、この溶液に塗料用シンナー（日本ペイント株式会社製  ニッペ２９８）を加えて希釈し、２０℃において粘度が＃４フォードカップで１４秒となるように調整して塗料組成物を得た。
【００６１】
この塗料組成物をスプレーガンで中塗り鋼板（長さ４００mm、幅２４０mm、厚さ０．８mm）に吹き付けて、乾燥膜厚換算１５μｍの塗装膜を形成した。この塗装膜の上にウエットオンウエットでクリアー塗料（日本ペイント株式会社製  スーパーラック０−１２８Ｍ−１  アクリル・メラミン樹脂系塗料）を塗布し、１４０℃で２０分間加熱して硬化塗膜を成形した。なお、塗装膜の硬化膜厚は１５μｍであり、クリアー塗膜の硬化膜厚は３６μｍであった。この塗装板を目視観察したところ、その光輝性は極めて強く、かつ、光沢顔料が塗装膜中に立体的に観察された。これらの条件および観察結果を、下記「表７」に示す。なお、表７に記載の光輝性および奥行き感の「○、△、×」は、つぎの基準に基づき評価したものである。試験官５人で官能試験を行い、比較例１を基準として、これと同等ならば△、劣る場合は×、優れる場合は○とする。
【００６２】
（実施例１２〜１５）
実施例１の光沢顔料の代わりに実施例３，５，７または９で製造したものを使用し、その含有量を下記「表７」のように変更した以外は、実施例１１と同様にして塗装板を得た。これらの条件および観察結果を、下記「表７」に併せて示す。
【００６３】
（比較例１）
実施例１の光沢顔料の代わりにルチル型パールマイカを使用した以外は、実施例１１と同様にして塗装板を得た。これらの条件および観察結果を、下記「表７」に併せて示す。このルチル型パールマイカは、平均厚さ０．４μｍ、平均粒径４０μｍ、アスペクト比１００、反射色シルバーの市販品である。
【００６４】
【表７】
0004727048.tif 000008
【００６５】
（実施例１６）
実施例１で製造した光沢顔料を用いて樹脂成形品を製造した。ポリスチレン樹脂（三菱化学株式会社製  ダイヤレックスＨＦ−７７）１００重量部に、実施例１の光沢顔料を２重量部加えて混合した。この混合物を射出成形機（住友重機械工業株式会社製  プロマット８０／４０）を用いて、下記成形条件で平板（５×７５×３mm）状に射出成形した。
【００６６】
0004727048.tif 000009
【００６７】
この成形板の外観を自然光下で目視観察した結果、樹脂中の光沢顔料の分散状態は良好で、くすみがなく、奥行き感のある光輝性の強い外観であった。この条件と観察結果を下記「表８」に示す。なお、表８に記載の光輝性と奥行き感に関しては、実施例１１と同様の基準を採用した。
【００６８】
（実施例１７〜２３）
実施例１の光沢顔料の代わりに実施例２〜８で製造したものを使用し、その含有率を下記表８に変更した以外は、実施例１６と同様にして平板状樹脂成形品を製造した。なお、上記実施例７および８の光沢顔料は、光沢顔料Ｂである。これら条件と観察結果を、下記「表８」に併せて示す。
【００６９】
（比較例２）
実施例１の光沢顔料の代わりにルチル型パールマイカを使用した以外は、実施例１６と同様にして平板状樹脂成形品を製造した。これら条件と観察結果を、下記「表８」に併せて示す。
【００７０】
【表８】
0004727048.tif 000010
【００７１】
（実施例２４）
下記の材料からなる化粧料すなわちパウダーファンデーションを製造した。
【００７２】
［材料割合］
（１）  酸化チタン                          ７
（２）  タルク                            ２０
（３）  白雲母                              ３
（４）  実施例７の光沢顔料Ｂ              ５５
（５）  ナイロンパウダー                    ２
（６）  赤色酸化鉄                          ０．５
（７）  黄色酸化鉄                          １
（８）  黒色酸化鉄                          ０．１
（９）  シリコーンオイル                    １
（１０）パルミチン酸２―エチルヘキシル      ９
（１１）セスキオレイン酸ソルビタン          １
（１２）防腐剤                              ０．３
（１３）香料                                ０．１  （単位：重量％）
【００７３】
上記材料（１）〜（８）について、ヘンシェルミキサーを用いて混合し、この混合物に上記材料（９）〜（１３）を予め加熱溶解させ混合したものを添加し、その後パルペライザーで粉砕した。さらに、この混合物を直径５．３mmの中皿に吐出し、１６０kg/cm2の圧力で押圧成形し、パウダーファンデーションを製造した。この化粧料に関し、肌への伸び、密着性、滑らかさおよび光輝性について、つぎの官能試験を行った。女性パネラー( １２名 )に通常の使用方法で化粧してもらい、上記各官能試験項目について、５；非常に良い、４；良い、３；普通、２；やや悪い、１；悪い  の５段階で評価してもらった。各項目について、その平均点が４以上の場合が○、３〜４が△、３未満を×として評価した。この官能試験結果を、下記「表９」に示す。
【００７４】
（実施例２５）
化粧料の材料として、上記（４）実施例７の光沢顔料Ｂの代わりに（４）実施例９の光沢顔料Ｂを使用した以外は、実施例２４と同様にしてパウダーファンデーションを製造した。この化粧料について、実施例２４と同様の官能試験を行った。その結果を下記「表９」に併せて示す。
【００７５】
（比較例３）
化粧料の材料として、上記（４）実施例７の光沢顔料Ｂの代わりに（４）アナターゼ型パールマイカを使用した以外は、実施例２４と同様にしてパウダーファンデーションを製造した。この化粧料について、実施例２４と同様の官能試験を行った。その結果を下記「表９」に併せて示す。
【００７６】
【表９】
0004727048.tif 000011
【００７７】
（実施例２６）
グラビアインキメジウム１００重量部に対し実施例１の光沢顔料１５重量部を加え、十分に混合してグラビアインキを製造した。このインキを用いた印刷紙面について、５人の検査官による目視での官能試験を行った。５人の検査官の総合意見として、この印刷紙面は彩色豊かで高級感に満ちた仕上がりと判断された。
この結果を、下記「表１０」に示す。
【００７８】
（実施例２７〜３０）
実施例１の光沢顔料の代わりに実施例３、５、７および９のものを使用したこと以外は、実施例２６と同様にしてグラビア印刷紙面を得た。なお、前記実施例７および９の光沢顔料は、光沢顔料Ｂを使用した。これらグラビア印刷紙面を実施例２６と同様にして観察した。その結果を下記「表１０」に併せて記載する。
【００７９】
（比較例４）
実施例１の光沢顔料の代わりにルチル型パールマイカを使用した以外は、実施例２６と同様にしてグラビア印刷紙面を得た。このグラビア印刷紙面を実施例２６と同様にして観察した。その結果を下記「表１０」に併せて記載する。
【００８０】
【表１０】
0004727048.tif 000012
【００８１】
【発明の効果】
この発明は、以上のように構成されていることから、つぎのような効果を奏する。
【００８２】
請求項１に記載の発明の光沢顔料は、その組成成分に環境や人体に有害な影響を与えるおそれのある物質が含まれていないので、製造段階で環境を汚染することがなく、かつ、直接人体に触れる用途にも安心して利用できる。また、ガラス基材がＥガラス組成から三酸化二ホウ素（Ｂ2Ｏ3)を除いたものであるので、Ｅガラス組成のガラス基材を製造する装置をそのまま利用することができる。
【００８５】
請求項２に記載の発明の光沢顔料は、請求項１の発明の効果に加えて、ガラス基材がフレーク状ガラスであるので、塗料のライニング材、樹脂成形品の補強材または光輝性を求められる化粧材料もしくはインキ材料として利用することができる。
【００８６】
請求項３に記載の塗料組成物は、平均厚さ０．１〜７μｍ、平均粒径１０〜６００μｍの請求項２の光沢顔料を含有するので、その塗布性が低下することなく、高い光輝感を呈することができる。
【００８７】
請求項４に記載の樹脂成形品は、平均粒径０．０１〜２ｍｍの請求項２の光沢顔料を含有するので、射出成形性および寸法安定性が低下することなく、高い光輝感を呈することができる。
【００８８】
請求項５に記載の化粧料は、金属酸化物で被覆され、かつ、平均粒径５〜３００μｍの請求項２の光沢顔料を含有するので、仕上がり感が自然で、多彩な色調と高い光輝感を呈することができる。
【００８９】
請求項６に記載のインキ組成物は、平均厚さ０．１〜２μｍ、平均粒径５〜９０μｍの請求項２の光沢顔料を含有するので、流動性が損なわれることなく、筆跡や印刷紙面に高い意匠性を付与することができる。